(57)【要約】  負極芯材および負極芯材に付着した負極合剤層を含み、負極合剤層が、黒鉛粒子と、黒鉛粒子の表面を被覆する水溶性高分子と、水溶性高分子で被覆された黒鉛粒子間を接着する結着剤と、を含み、負極合剤層の比表面積が、２．２〜３ｍ2／ｇであり、水溶性高分子で被覆された黒鉛粒子間の接着強度が、１４ｋｇｆ／ｃｍ2以上である、非水電解質二次電池用負極。この電極を含む非水電解質二次電池は、黒鉛粒子と非水電解質との反応による非水電解質成分の分解が抑制されるため、充放電効率に優れる。
2011080884.tif 000002
【特許請求の範囲】
【請求項１】
負極芯材および前記負極芯材に付着した負極合剤層を含み、
負極合剤層が、黒鉛粒子と、前記黒鉛粒子の表面を被覆する水溶性高分子と、前記水溶性高分子で被覆された黒鉛粒子間を接着する結着剤と、を含み、
前記負極合剤層の比表面積が、２．２〜３ｍ2／ｇであり、
前記水溶性高分子で被覆された黒鉛粒子間の接着強度が、１４ｋｇｆ／ｃｍ2以上である、非水電解質二次電池用負極。
【請求項２】
前記負極合剤層の比表面積が、２．６〜３ｍ2／ｇである、請求項１記載の非水電解質二次電池用負極。
【請求項３】
前記黒鉛粒子の比表面積が、４〜６ｍ2／ｇである、請求項１または２記載の非水電解質二次電池用負極。
【請求項４】
前記結着剤の量が、前記黒鉛粒子１００重量部あたり、０．４〜１．５重量部であり、
前記水溶性高分子の量が、前記黒鉛粒子１００重量部あたり、０．５〜２．５重量部である、請求項１〜３のいずれか１項に記載の非水電解質二次電池用負極。
【請求項５】
前記水溶性高分子が、セルロース誘導体である、請求項１〜４のいずれか１項に記載の非水電解質二次電池用負極。
【請求項６】
前記結着剤が、平均粒径０．１〜０．３μｍの粒子状であり、かつゴム弾性を有する、請求項１〜５のいずれか１項に記載の非水電解質二次電池用負極。
【請求項７】
請求項１〜６のいずれか１項に記載の負極、正極、前記負極と前記正極との間に介在するセパレータ、および非水電解質を具備する非水電解質二次電池。
【請求項８】
（i）比表面積Ｘが４〜６ｍ2／ｇである黒鉛粒子と、水と、前記水に溶解した水溶性高分子と、を混合し、得られた混合物を乾燥させて、比表面積Ｙが２．９〜４．３ｍ2／ｇであり、かつＹ／Ｘが０．６〜０．８を満たす乾燥混合物を得る工程、
（ii）前記乾燥混合物と、結着剤と、分散媒と、を混合し、負極合剤スラリーを調製する工程、
（iii）前記負極合剤スラリーを、負極芯材に塗布し、乾燥させて、塗膜を形成する工程、および
（iv）前記塗膜を、線圧４０〜６０ｋｇｆ／ｃｍで圧延して、負極合剤層を形成する工程を含む、非水電解質二次電池用負極の製造方法。 
【請求項９】
前記結着剤の量が、前記黒鉛粒子１００重量部あたり、０．４〜１．５重量部であり、
前記水溶性高分子の量が、前記黒鉛粒子１００重量部あたり、０．５〜２．５重量部である、請求項８記載の非水電解質二次電池用負極の製造方法。
【請求項１０】
前記水溶性高分子が、セルロース誘導体である、請求項８または９記載の非水電解質二次電池用負極の製造方法。
【請求項１１】
前記結着剤が、平均粒径０．１〜０．３μｍの粒子状であり、かつゴム弾性を有する、請求項８〜１０のいずれか１項に記載の非水電解質二次電池用負極の製造方法。
【発明の詳細な説明】
【技術分野】
【０００１】
本発明は、活物質として黒鉛粒子を含む非水電解質二次電池用負極に関し、特に負極合剤層の改良に関する。
【背景技術】
【０００２】
リチウムイオン二次電池に代表される非水電解質二次電池の負極には、活物質として様々な材料が用いられている。なかでもリチウムイオンを挿入および脱離可能な黒鉛材料が主流であり、天然黒鉛、人造黒鉛、黒鉛化メソフェーズカーボン粒子、黒鉛化メソフェーズカーボン繊維などが用いられている。【０００３】
例えば黒鉛粒子を負極活物質として用いる場合、黒鉛粒子と結着剤とを、所定の分散媒の存在下で混合して、負極合剤スラリーを調製する。その際、結着剤には、一般にポリフッ化ビニリデン（ＰＶＤＦ）、ポリテトラフルオロエチレン（ＰＴＦＥ）、スチレンブタジエンゴム（ＳＢＲ）などが用いられている。負極合剤スラリーを、銅箔などからなる負極芯材に塗布し、乾燥させて、負極合剤層が形成される。その後、負極合剤層は圧延ロールで圧延される。負極芯材と一体化された負極合剤層を、所定形状に裁断することにより、負極が得られる（特許文献１、２参照）。【０００４】
上記のような負極を含む電池の充放電を繰り返す場合、リチウムイオンの挿入および脱離に伴い、黒鉛粒子は膨張と収縮を繰り返す。そのため、負極芯材から負極合剤が剥離して、サイクル特性が低下する場合がある。【０００５】
そこで、負極合剤層と負極芯材との接着強度を高め、サイクル特性を向上させる観点から、負極活物質である黒鉛粒子の平均円形度を０．９３以上とすることが提案されている。これにより、負極合剤層と負極芯材とのクロスカットテープ法による接着強度が８以上に向上する（特許文献３参照）。【０００６】
一方、非水電解質二次電池は、非水溶媒と溶質からなる非水電解質を含む。黒鉛粒子の表面は、非水電解質の分解反応に対する活性が大きいため、特に使用初期の電池において、充電時に黒鉛粒子の表面で非水電解質が分解し易い。非水電解質が分解されると、電池の充放電効率が低下する。そこで、黒鉛粒子を水溶性の界面活性剤で被覆することが提案されている（特許文献４参照）。
【先行技術文献】
【特許文献】
【０００７】
【特許文献１】特開２００８−２７７２３１号公報
【特許文献２】特開２００４−３０３５７２号公報（特許４１５１４５９号）
【特許文献３】特開２００２−２１６７５７号公報
【特許文献４】特開２００３−１６８４３２号公報
【発明の概要】
【発明が解決しようとする課題】
【０００８】
黒鉛粒子の粒子円形度を高め、負極芯材と負極合剤層との接着強度を高めるだけでは、サイクル特性を十分に向上させることはできない。充放電サイクルにより、負極合剤層が膨張と収縮を繰り返すと、負極合剤から黒鉛粒子が脱落する場合がある。このような黒鉛粒子の脱落は、黒鉛粒子間の接着強度が不十分である場合に起こりやすいと考えられる。【０００９】
また、従来の負極の製造方法では、負極合剤スラリーを調製する工程および負極合剤層を圧延する工程（以下、単に負極合剤層の製造工程ともいう）において、黒鉛粒子の一部に、過剰なせん断力もしくは応力が印加される。そのため、粒子の一部に割れが生じ、活性の大きな断面が黒鉛粒子に形成される。よって、黒鉛粒子による非水電解質の分解反応が起こり易い。【００１０】
黒鉛粒子の比表面積を小さくすることにより、黒鉛粒子による非水電解質の分解反応を抑制することも考えられるが、その場合、電池のレート特性が不十分となる。また、比表面積の小さな黒鉛粒子は、負極合剤層の製造工程において、割れを生じやすい。
【課題を解決するための手段】
【００１１】
本発明の一局面は、負極芯材および負極芯材に付着した負極合剤層を含み、負極合剤層が、黒鉛粒子と、黒鉛粒子の表面を被覆する水溶性高分子と、水溶性高分子で被覆された黒鉛粒子間を接着する結着剤と、を含み、負極合剤層の比表面積が、２．２〜３ｍ2／ｇであり、水溶性高分子で被覆された黒鉛粒子間の接着強度が、１４ｋｇｆ／ｃｍ2以上である、非水電解質二次電池用負極に関する。【００１２】
本発明の他の一局面は、（i）比表面積Ｘが４〜６ｍ2／ｇである黒鉛粒子と、水と、水に溶解した水溶性高分子と、を混合し、得られた混合物を乾燥させて、比表面積Ｙが２．９〜４．３ｍ2／ｇであり、かつＹ／Ｘが０．６〜０．８を満たす乾燥混合物を得る工程、（ii）乾燥混合物と、結着剤と、分散媒と、を混合し、負極合剤スラリーを調製する工程、（iii）負極合剤スラリーを、負極芯材に塗布し、乾燥させて、塗膜を形成する工程、および（iv）塗膜を、線圧４０〜６０ｋｇｆ／ｃｍで圧延して、負極合剤層を形成する工程を含む、非水電解質二次電池用負極の製造方法に関する。
【発明の効果】
【００１３】
本発明によれば、負極合剤層の比表面積が２．２〜３ｍ2／ｇであることから、黒鉛粒子の表面が適度に露出していると考えられる。よって、十分なレート特性を維持しつつ、非水電解質の分解反応も抑制される。また、水溶性高分子で被覆された黒鉛粒子間の接着強度が１４ｋｇｆ／ｃｍ2以上であることから、黒鉛粒子が膨張および収縮を繰り返しても、負極合剤層の膨張および収縮は抑制される。よって、黒鉛粒子の表面が新たに露出する確率が減少し、非水電解質の分解反応を抑制する効果が更に高められる。【００１４】
本発明の新規な特徴を添付の請求の範囲に記述するが、本発明は、構成および内容の両方に関し、本願の他の目的および特徴と併せ、図面を照合した以下の詳細な説明によりさらによく理解されるであろう。
【図面の簡単な説明】
【００１５】
【図１】乾燥前の黒鉛粒子と水溶性高分子との混合物中における黒鉛粒子と水溶性高分子の状態を模式的に示す図である。
【図２】乾燥後の黒鉛粒子と水溶性高分子との混合物中における黒鉛粒子と水溶性高分子の状態を模式的に示す図である。
【図３】本発明の一実施の形態に係る角型のリチウムイオン二次電池を模式的に示す縦断面図である。
【発明を実施するための形態】
【００１６】
本発明の負極は、負極芯材および負極芯材に付着した負極合剤層を含み、負極合剤層が、黒鉛粒子と、黒鉛粒子の表面を被覆する水溶性高分子と、水溶性高分子で被覆された黒鉛粒子間を接着する結着剤と、を含む。黒鉛粒子の表面を水溶性高分子で被覆することにより、黒鉛粒子の表面の露出度を適度に制御することが可能となり、かつ黒鉛粒子同士の接着強度が大きく向上する。
【００１７】
負極合剤層の比表面積は、２．２〜３ｍ2／ｇに制御され、２．６〜３ｍ2／ｇに制御することが好ましく、２．６〜２．８ｍ2／ｇに制御することがより好ましく、２．６５〜２．８ｍ2／ｇに制御することが更に好ましい。負極合剤層の比表面積が２．２ｍ2／ｇより小さいと、十分なレート特性が得られない。一方、比表面積が３ｍ2／ｇを超える場合、黒鉛粒子の表面が水溶性高分子で十分に被覆されておらず、黒鉛粒子の表面の露出度が大きくなる。その結果、非水電解質が分解され易くなり、充放電効率が低下する。
【００１８】
通常、比表面積の小さな黒鉛粒子を用いたとしても、負極合剤層の比表面積は３．３ｍ2／ｇ程度となることが多い。一方、黒鉛粒子の表面を水溶性高分子で被覆することにより、負極合剤層の比表面積を３ｍ2／ｇ以下に制御するとともに、十分なレート特性を維持することができる。これは、負極合剤層の製造工程において、黒鉛粒子の一部に過剰なせん断力もしくは応力が印加されることを抑制できるためと考えられる。その結果、黒鉛粒子に割れが発生する確率が減少し、活性の大きな断面が黒鉛粒子に形成されにくくなると考えられる。
【００１９】
水溶性高分子で被覆された黒鉛粒子同士の接着強度は、１４ｋｇｆ／ｃｍ2以上に制御され、１７ｋｇｆ／ｃｍ2以上とすることが好ましく、２０ｋｇｆ／ｃｍ2以上とすることが更に好ましい。ただし、黒鉛粒子間の接着強度の上限は３０ｋｇｆ／ｃｍ2程度と考えられ、これ以上に向上させることは非現実的である。これにより、充放電サイクルにより負極合剤層が膨張と収縮とを繰り返しても、黒鉛粒子が脱落しにくくなる。また、黒鉛粒子間の距離が増大しにくくなるため、負極の厚さの増大による電池の膨れを低減できる。よって、黒鉛粒子の表面が新たに露出する確率が減少し、非水電解質の分解反応を抑制する効果が更に高められる。
【００２０】
負極合剤層の比表面積および黒鉛粒子同士の接着強度は、原料黒鉛粒子の比表面積、水溶性高分子による黒鉛粒子の被覆の程度、負極合剤スラリーの調製条件、負極合剤層の圧延条件などの影響を受ける。よって、これらの条件を適切に制御することが求められる。例えば、以下の製造方法で負極を製造することが望ましい。ここでは、方法Ａおよび方法Ｂを例示する。
【００２１】
まず、方法Ａについて説明する。
方法Ａは、黒鉛粒子と、水と、水に溶解した水溶性高分子とを混合し、得られた混合物を乾燥させて、比表面積が２．９〜４．３ｍ2／ｇである乾燥混合物とする工程（工程（i））を含む。例えば、水溶性高分子を水に溶解させて、水溶性高分子水溶液を調製する。得られた水溶性高分子水溶液と黒鉛粒子（原料黒鉛粒子）とを混合し、その後、水分を除去して、混合物を乾燥させる。このように、混合物を一旦乾燥させることにより、黒鉛粒子の表面に水溶性高分子が効率的に付着し、水溶性高分子による黒鉛粒子表面の被覆率が高められる。
【００２２】
このとき、原料黒鉛粒子の比表面積は、４〜６ｍ2／ｇであることが好ましく、４．５〜５．５ｍ2／ｇであることが更に好ましい。これにより、負極合剤層の比表面積を所定範囲に制御することが容易となる。また、負極合剤層における黒鉛粒子の滑り性が向上し、黒鉛粒子間の接着強度の向上に有利である。
【００２３】
負極活物質である黒鉛粒子は、黒鉛構造を有する領域を含む粒子の総称である。よって、黒鉛粒子には、天然黒鉛、人造黒鉛、黒鉛化メソフェーズカーボン粒子などが含まれる。これらの黒鉛粒子は、１種のみを単独で用いてもよく、２種以上を組み合わせて用いてもよい。
【００２４】
広角Ｘ線回折法で測定される黒鉛粒子の回折像は、（１１０）面に帰属されるピークと、（００４）面に帰属されるピークとを有する。ここで、（１１０）面に帰属されるピークの強度Ｉ（１１０）と、（００４）面に帰属されるピークの強度Ｉ（００４）との比は、０．０１＜Ｉ（１１０）／Ｉ（００４）＜０．２５を満たすことが好ましく、０．０８＜Ｉ（１１０）／Ｉ（００４）＜０．２を満たすことが更に好ましい。なお、ピークの強度とは、ピークの高さを意味する。
【００２５】
黒鉛粒子の平均粒径（メディアン径）は、１４〜２２μｍが好ましく、１６〜２０μｍが更に好ましい。平均粒径が上記範囲に含まれる場合、負極合剤層における黒鉛粒子の滑り性が向上し、黒鉛粒子の充填状態が良好となり、黒鉛粒子間の接着強度の向上に有利である。なお、平均粒径とは、黒鉛粒子の粒度分布において、累積体積が５０％となる粒径（Ｄ５０）を意味する。黒鉛粒子の体積基準の粒度分布は、市販のレーザー回折式の粒度分布測定装置（例えば日機装（株）製のマイクロトラック）により測定することができる。
【００２６】
黒鉛粒子の平均円形度は、０．９〜０．９５が好ましく、０．９１〜０．９４が更に好ましい。平均円形度が上記範囲に含まれる場合、負極合剤層における黒鉛粒子の滑り性が向上し、黒鉛粒子の充填性の向上や、黒鉛粒子間の接着強度の向上に有利である。なお、平均円形度は、４πＳ／Ｌ2（ただし、Ｓは黒鉛粒子の正投影像の面積、Ｌは正投影像の周囲長）で表される。例えば、任意の１００個の黒鉛粒子の円形度の平均値が上記範囲であることが好ましい。
【００２７】
乾燥混合物の比表面積は、２．９〜４．３ｍ2／ｇであることが好ましく、２．９〜４ｍ2／ｇであることがより好ましい。これにより、水溶性高分子による黒鉛粒子の被覆の程度が良好となる。この場合、水溶性高分子は、黒鉛粒子の流動性を高める潤滑剤として有効に作用する。よって、負極合剤層の製造工程において、黒鉛粒子に過剰なせん断力もしくは応力が印加されにくくなる。なお、原料黒鉛粒子の比表面積をＸ、乾燥混合物の比表面積をＹとするとき、Ｙ／Ｘ比が０．６〜０．８となるように、黒鉛粒子の表面を水溶性高分子で被覆する。
【００２８】
水溶性高分子水溶液の粘度は、２５℃において、１０００〜１００００ｃＰ（すなわち１〜１０Ｐａ・ｓ）に制御することが好ましい。粘度は、Ｂ型粘度計を用い、周速度２０ｍｍ／ｓで、５ｍｍφのスピンドルを用いて測定する。また、水溶性高分子水溶液１００重量部と混合する黒鉛粒子の量は、５０〜１５０重量部が好適である。
【００２９】
混合物の乾燥温度は８０〜１５０℃が好ましく、乾燥時間は１〜８時間が好適である。乾燥前および乾燥後の混合物中における黒鉛粒子と水溶性高分子の状態を、それぞれ図１および図２に模式的に示す。乾燥前の状態を示す図１では、黒鉛粒子１０の表面に接触した状態の水溶性高分子１５の割合が比較的小さいのに対し、乾燥後の状態を示す図２では、黒鉛粒子１０の表面に接触した状態の水溶性高分子１５の割合が増大している。
【００３０】
次に、得られた乾燥混合物と、結着剤と、分散媒とを混合し、負極合剤スラリーを調製する（工程（ii））。このとき、さらに水溶性高分子を追加してもよい。この工程により、水溶性高分子で被覆された黒鉛粒子の表面に、結着剤が付着する。黒鉛粒子間の滑り性が良好なため、黒鉛粒子表面に付着した結着剤は、十分なせん断力を受け、黒鉛粒子表面に有効に作用する。
【００３１】
そして、得られた負極合剤スラリーを、負極芯材に塗布し、乾燥させて、負極合剤層を形成することにより、負極が得られる（工程（iii））。負極合剤スラリーを負極芯材に塗布する方法は、特に限定されない。例えば、ダイコートを用いて、負極芯材の原反に負極合剤スラリーを所定パターンで塗布する。塗膜の乾燥温度も特に限定されない。乾燥後の塗膜は、圧延ロールで圧延し、所定厚さに制御される。圧延工程により、負極合剤層と負極芯材との接着強度や、水溶性高分子で被覆された黒鉛粒子間の接着強度が高められる。圧延は、線圧４０〜６０ｋｇｆ／ｃｍで行うことが好ましく、線圧４０〜５５ｋｇｆ／ｃｍで行うことがより好ましい。これにより、黒鉛粒子の割れが抑制され、活性の大きい断面の露出度を低減できる。こうして得られた負極合剤層を負極芯材とともに所定形状に裁断することにより、負極が完成する。
【００３２】
次に、方法Ｂについて説明する。
方法Ｂは、黒鉛粒子と、結着剤と、水と、水に溶解した水溶性高分子とを混合し、得られた混合物を乾燥させて、乾燥混合物とする工程（工程（i））を含む。例えば、水溶性高分子を水に溶解させて、水溶性高分子水溶液を調製する。水溶性高分子水溶液の粘度は、方法Ａと同様でよい。次に、得られた水溶性高分子水溶液と、結着剤と、黒鉛粒子とを混合し、その後、水分を除去して、混合物を乾燥させる。このように、混合物を一旦乾燥させることにより、黒鉛粒子の表面に水溶性高分子と結着剤とが効率的に付着する。よって、水溶性高分子による黒鉛粒子表面の被覆率が高められると同時に、結着剤が黒鉛粒子表面に良好な状態で付着する。結着剤は、水溶性高分子水溶液に対する分散性を高める観点から、水を分散媒とする分散液の状態で水溶性高分子水溶液と混合することが好ましい。原料黒鉛粒子の比表面積Ｘ、乾燥混合物の比表面積Ｙ、Ｙ／Ｘ比は、方法Ａと同様でよい。
【００３３】
次に、得られた乾燥混合物と、分散媒とを混合し、負極合剤スラリーを調製する（工程（ii））。このとき、さらに水溶性高分子および／または結着剤を追加してもよい。この工程により、水溶性高分子と結着剤で被覆された黒鉛粒子が、分散媒である程度膨潤し、黒鉛粒子間の滑り性が良好となる。
【００３４】
方法Ａおよび方法Ｂのいずれにおいても、工程（ii）では、通常、印加される最大負荷よりも小さい負荷で、乾燥混合物と、結着剤と、分散媒とを混合することが好ましい。これにより、負極合剤スラリーの調製の際に、黒鉛粒子が割れにくくなり、活性の大きい断面の露出を更に抑制できる。
【００３５】
そして、得られた負極合剤スラリーを、方法Ａと同様に、負極芯材に塗布し、乾燥させ、圧延して、負極合剤層を形成することにより、負極が得られる（工程（iii））。
【００３６】
なお、黒鉛粒子と、水溶性高分子と、結着剤とを混合して負極合剤スラリーを調製し、乾燥工程を経ずに、負極合剤スラリーを負極芯材に塗布し、乾燥させ、圧延して負極合剤層を形成する製造方法も考えられる。しかし、このような方法で製造した負極の場合、黒鉛粒子の表面を水溶性高分子で十分に被覆することができない。よって、負極合剤層の比表面積を２．２〜３ｍ2／ｇとすることは困難であり、水溶性高分子で被覆された黒鉛粒子間の接着強度を１４ｋｇｆ／ｃｍ2以上とすることも困難である。
【００３７】
方法Ａおよび方法Ｂで、負極合剤スラリーを調製する際に用いる分散媒は、特に限定されないが、水、アルコール水溶液などが好ましく、水が最も好ましい。ただし、Ｎ−メチル−２−ピロリドン（以下、ＮＭＰ）などの非水溶媒を用いてもよい。
【００３８】
水溶性高分子の種類は、特に限定されないが、セルロース誘導体またはポリビニルアルコール、ポリビニルピロリドンもしくはこれらの誘導体が挙げられる。これらのうちでも特に、セルロース誘導体が好ましい。セルロース誘導体としては、メチルセルロース、カルボキシメチルセルロース、カルボキシメチルセルロースのＮａ塩などが好ましい。セルロース誘導体の分子量は１万〜１００万が好適であり、５万〜５０万がより好適である。また、セルロース誘導体のエーテル化度は、０．６〜１が好適である。水溶性高分子は、１種のみを単独で用いてもよく、２種以上を組み合わせて用いてもよい。
【００３９】
負極合剤層に含まれる水溶性高分子の量は、黒鉛粒子１００重量部あたり、０．５〜２．５重量部が好ましく、０．７〜１重量部が更に好ましい。水溶性高分子の量が上記範囲に含まれる場合、水溶性高分子が黒鉛粒子の表面を高い被覆率で被覆することが容易となる。これにより、黒鉛粒子と非水電解質との反応による電解質成分の分解を良好に抑制できる。そのため、非水電解質二次電池の充放電効率が向上する。また、黒鉛粒子表面が水溶性高分子で過度に被覆されることがなく、負極の内部抵抗をより低減できる。
【００４０】
負極合剤層に含ませる結着剤は、粒子状であり、ゴム弾性を有することが好ましい。
粒子状の結着剤は、平均粒径が０．１〜０．３μｍであることが好ましく、下記条件を満たすことがより望ましい。
（ａ）結着剤の粒度分布において、累積体積が５０％となる粒径（Ｄ５０）が０．１μｍ〜０．１５μｍである。
（ｂ）結着剤の粒度分布において、累積体積が９０％となる粒径（Ｄ９０）が０．１８μｍ以下である。
結着剤の体積基準の粒度分布は、例えば、日機装（株）製のマイクロトラックを用いて求めることができる。
【００４１】
このような結着剤は、水溶性高分子で被覆された黒鉛粒子の表面状態との相性が良く、黒鉛粒子に均一に付着させることが容易である。よって、黒鉛粒子同士の接着ポイントが多くなり、接着ポイントの分布がより均一になる。また、ゴム弾性を有する結着剤は、負極合剤層の内部応力を緩和する作用を有する。よって、相互の密着性が高められ、黒鉛粒子同士の接着強度が更に向上する。
【００４２】
累積体積が５０％となる粒径（Ｄ５０）が０．１μｍ〜０．１５μｍである場合、すなわち結着剤の平均粒径が従来よりも比較的小さい場合、黒鉛粒子同士の接着ポイントがより多くなり、接着ポイントの分布がより均一になる。また、このような粒径を有する結着剤は、黒鉛粒子間に介在しても、黒鉛粒子同士の密着性を阻害することがない。
【００４３】
更に、比較的大粒径である累積体積が９０％となる粒径（Ｄ９０）が０．１８μｍ以下である場合、接着ポイントの分布が更に均一になる。また、黒鉛粒子同士の密着性が極めて均質となり、黒鉛粒子同士の接着強度が大きく向上する。よって、水溶性高分子で被覆された黒鉛粒子間の接着強度は極めて高くなる。 
【００４４】
粒子状であり、ゴム弾性を有し、平均粒径が十分に小さい結着剤としては、特にスチレン単位およびブタジエン単位を含む高分子が好ましい。このような高分子は、弾性に優れ、負極電位で安定である。結着剤である高分子に含まれるスチレン単位およびブタジエン単位の合計に占めるブタジエン単位の量は、３０〜７０モル％であることが好ましい。スチレン単位およびブタジエン単位とは異なるモノマー単位の量は、全モノマー単位の４０モル％以下であることが好ましい。
【００４５】
負極合剤層に含まれる結着剤の量は、黒鉛粒子１００重量部あたり、０．４〜１．５重量部が好ましく、０．６〜１．２重量部が更に好ましい。水溶性高分子が黒鉛粒子の表面を被覆している場合、黒鉛粒子間の滑り性が良好であるため、黒鉛粒子表面に付着した結着剤は、十分なせん断力を受け、黒鉛粒子表面に有効に作用する。よって、結着剤の量が少なくても十分な結着性が発揮され、結着性と電池の高容量とを両立することが容易となる。
【００４６】
なかでも、水溶性高分子が、セルロース誘導体を含み、結着剤が、粒子状であり、ゴム弾性を有し、かつ平均粒径が０．１〜０．３μｍであることが好ましい。これにより、負極合剤層の比表面積を良好に制御することができ、電解質成分の分解を良好に抑制できる。よって、非水電解質二次電池の充放電効率が更に向上する。
【００４７】
本発明の非水電解質二次電池は、上記の負極と、Ｌｉを電気化学的に吸蔵および放出可能な正極と、負極と正極との間に介在するセパレータと、非水電解質とを具備する。本発明は、円筒型、扁平型、コイン型、角形など、様々な形状の非水電解質二次電池に適用可能であり、電池の形状は特に限定されない。
【００４８】
正極は、非水電解質二次電池の正極として用いることのできるものであれば、特に限定されない。正極は、例えば、正極活物質と、カーボンブラックなどの導電剤と、ポリフッ化ビニリデンなどの結着剤とを含む正極合剤スラリーを、アルミニウム箔などの正極芯材に塗布し、乾燥し、圧延することにより得られる。
【００４９】
正極活物質としては、リチウム含有遷移金属酸化物が好ましい。リチウム含有遷移金属酸化物の代表的な例としては、ＬｉＣｏＯ2、ＬｉＮｉＯ2、ＬｉＭｎ2Ｏ4、ＬｉＭｎＯ2、ＬｉＮｉ1-yＣｏyＯ2（０＜ｙ＜１）、ＬｉＮｉ1-y-zＣｏyＭｎzＯ2（０＜ｙ＋ｚ＜１）などを挙げることができる。正極活物質は、１種のみを単独で用いてもよく、２種以上を組み合わせて用いてもよい。
【００５０】
非水電解質としては、非水溶媒およびこれに溶解するリチウム塩からなる液状の電解質が好ましい。非水溶媒としては、エチレンカーボネート、プロピレンカーボネートなどの環状カーボネート類と、ジメチルカーボネート、ジエチルカーボネート、エチルメチルカーボネートなどの鎖状カーボネート類との混合溶媒が一般的に用いられる。また、γ−ブチロラクトンやジメトキシエタンなども用いられる。非水溶媒は、１種のみを単独で用いてもよく、２種以上を組み合わせて用いてもよい。リチウム塩としては、無機リチウムフッ化物やリチウムイミド化合物などが挙げられる。無機リチウムフッ化物としては、ＬｉＰＦ6、ＬｉＢＦ4等が挙げられ、リチウムイミド化合物としてはＬｉＮ（ＣＦ3ＳＯ2）2等が挙げられる。リチウム塩は、１種のみを単独で用いてもよく、２種以上を組み合わせて用いてもよい。
【００５１】
セパレータとしては、ポリエチレン、ポリプロピレンなどからなる微多孔性フィルムが一般に用いられている。セパレータの厚みは、例えば１０〜３０μｍである。
【００５２】
次に、本発明を実施例および比較例に基づいて具体的に説明する。ただし、本発明が下記の実施例に限定されるわけではない。
【実施例】
【００５３】
《実施例１》
（ａ）負極の作製
工程（i）
まず、水溶性高分子であるカルボキシメチルセルロース（以下、ＣＭＣ、分子量２０万、エーテル化度０．７）を水に溶解し、ＣＭＣ濃度０．７重量％の水溶液を得た。ＣＭＣ濃度０．７重量％の水溶液の２５℃における粘度をＢ型粘度計で測定したところ、１．５Ｐａ・ｓであった。天然黒鉛粒子（平均粒径１８μｍ、平均円形度０．９２、比表面積４．８ｍ2／ｇ）１００重量部と、ＣＭＣ水溶液１００重量部とを混合し、混合物の温度を２５℃に制御しながら攪拌した。その後、混合物を８０℃で５時間乾燥させ、乾燥混合物を得た。乾燥混合物において、黒鉛粒子１００重量部あたりのＣＭＣ量は０．７重量部であった。【００５４】
なお、天然黒鉛粒子および乾燥混合物の比表面積は、吸着ガスとして窒素（Ｎ2）を用いる窒素吸着法により、（株）マウンテック製のmacsorb HM model-1201を用いて測定した。
比表面積測定用のサンプルの量は２ｇとした。装置に窒素を導入して、天然黒鉛粒子の比表面積を測定した。【００５５】
乾燥混合物については、目開き７５μｍの篩いを通過したものを比表面積測定用のサンプルとした。上記のサンプルを２ｇ用いたこと以外、天然黒鉛粒子と同様にして、乾燥混合物の比表面積を測定したところ、３．４ｍ2／ｇであった。【００５６】
工程（ii）
得られた乾燥混合物１００．７重量部（すなわち黒鉛１００重量部＋ＣＭＣ０．７重量部）と、スチレン単位およびブタジエン単位を含み、ゴム弾性を有する粒子状の結着剤（以下、ＳＢＲ）０．６重量部を含む分散液と、１００重量部の水とを混合し、負極合剤スラリーを調製した。なお、ＳＢＲは水を分散媒とする分散液（ＪＳＲ株式会社製、ＳＢＲ含有量４８重量％）の状態で他の成分と混合した（分散液の使用量は１．２５重量部）。
ＳＢＲの累積体積が５０％となる粒径（Ｄ５０）は０．１２μｍであり、累積体積が９０％となる粒径（Ｄ９０）は０．１５μｍであった。【００５７】
工程（iii）
得られた負極合剤スラリーを、負極芯材である電解銅箔（厚さ１０μｍ）の両面にダイコートを用いて塗布し、塗膜を１１０℃で乾燥させた。その後、乾燥塗膜を圧延ローラで線圧５０ｋｇｆ／ｃｍで圧延して、厚さ１４５μｍ、黒鉛密度１．６ｇ／ｃｍ3の負極合剤層を形成した。負極合剤層を負極芯材とともに所定形状に裁断することにより、負極を得た。【００５８】
（ｂ）正極の作製
正極活物質である１００重量部のＬｉＣｏＯ2に対し、結着剤であるポリフッ化ビニリデン（ＰＶＤＦ）を４重量部添加し、適量のＮＭＰとともに混合し、正極合剤スラリーを調製した。得られた正極合剤スラリーを、正極芯材である厚さ１５μｍのアルミニウム箔の両面に、ダイコートを用いて塗布し、塗膜を乾燥し、圧延して、正極合剤層を形成した。正極合剤層を正極芯材とともに所定形状に裁断することにより、正極を得た。【００５９】
（ｃ）非水電解質の調製
エチレンカーボネート（ＥＣ）と、ジメチルカーボネート（ＤＭＣ）と、エチルメチルカーボネート（ＥＭＣ）との体積比１：１：１の混合溶媒に、１モル／リットルの濃度でＬｉＰＦ6を溶解させて非水電解質を調製した。非水電解質には３重量％のビニレンカーボネートを含ませた。【００６０】
（ｄ）電池の組み立て
図３に示すような角型リチウムイオン二次電池を作製した。
負極と正極とを、これらの間に厚さ２０μｍのポリエチレン製の微多孔性フィルムからなるセパレータ（セルガード（株）製のＡ０８９（商品名））を介して捲回し、断面が略楕円形の電極群２１を構成した。電極群２１はアルミニウム製の角型の電池缶２０に収容した。電池缶２０は、底部２０ａと、側壁２０ｂとを有し、上部は開口している。側壁２０ｂの主要平坦部の形状は矩形であり、厚みは８０μｍとした。その後、電池缶２０と正極リード２２または負極リード２３との短絡を防ぐための絶縁体２４を、電極群２１の上部に配置した。次に、絶縁ガスケット２６で囲まれた負極端子２７を中央に有する矩形の封口板２５を、電池缶２０の開口に配置した。負極リード２３は、負極端子２７と接続した。正極リード２２は、封口板２５の下面と接続した。開口の端部と封口板２５とをレーザーで溶接し、電池缶２０の開口を封口した。その後、封口板２５の注液孔から２．５ｇの非水電解質を電池缶２０に注入した。最後に、注液孔を封栓２９で溶接により塞ぎ、高さ５０ｍｍ、幅３４ｍｍ、内空間の厚み約５．２ｍｍ、設計容量８５０ｍＡｈの角型リチウムイオン二次電池を完成させた。【００６１】
［圧延後の負極合剤層の比表面積の測定］
圧延後の負極合剤層の比表面積は、天然黒鉛粒子および乾燥混合物の比表面積測定と同様のＢＥＴ比表面積測定装置を用いて、以下の方法により測定した。
電池を分解して負極を取り出して乾燥させ、負極芯材から負極合剤を剥がした。得られた負極合剤を解砕し、目開き７５μｍの篩いを通過したものを比表面積測定用のサンプルとした。サンプルの量は２ｇとした。上記のサンプルを２ｇ用いたこと以外、天然黒鉛粒子および乾燥混合物と同様にして、圧延後の負極合剤層の比表面積を測定した。結果を表１に示す。【００６２】
［負極の評価］
負極合剤層において、水溶性高分子で被覆された黒鉛粒子間の接着強度を以下の方法で測定した。
タッキング試験機（株式会社レスカ製のＴＡＣ−II）を用いた。まず、評価対象の負極を２ｃｍ×３ｃｍの形状に切り出し、電極片を作製した。一方、ガラス板上に両面テープ（日東電工株式会社製のＮｏ．５１５）を貼り付けた。電極片の一方の面から負極合剤層を剥がし、他方の面（負極合剤層側）を、ガラス基板上の両面テープに貼り付けた。その後、両面テープに付着した負極合剤層から負極芯材を剥離し、負極合剤層を露出させ、評価用試料とした。【００６３】
タッキング試験機の測定子（先端直径０．２ｃｍ）の先端に、上記と同じ両面テープを取り付け、下記条件で剥離試験を行った。
＜タッキング試験条件＞
押し込み速度：３０ｍｍ／ｍｉｎ
押し込み時間：１０秒
押し込み時の荷重：０．４ｋｇｆ
引き上げ速度：６００ｍｍ／ｍｉｎ【００６４】
測定子を押し込んだ後、引き上げるときの最大荷重を測定し、最大荷重を測定子の断面積（０．０３１ｃｍ2）で除した値を接着強度（ｋｇｆ／ｃｍ2）として求めた。なお、測定終了後、評価用試料の測定子側の剥離面を観察し、黒鉛粒子間で剥離が起こっていることを確認した。【００６５】
［角型電池の評価］
２０℃環境下で、以下の条件で、充放電を１００サイクル繰り返した。１サイクル目の放電容量に対する１００サイクル目の放電容量の割合（容量維持率）を百分率で求めた。＜サイクル試験条件＞
定電流充電：充電電流値８５０ｍＡ／充電終止電圧４．２Ｖ
定電圧充電：充電電圧値４．２Ｖ／充電終止電流１００ｍＡ
定電流放電：放電電流値１７００ｍＡ／放電終止電圧３Ｖ【００６６】
［厚み増加率の評価］
また、上記負極を用いて、厚み増加率を評価するためのコイン型電池を作製した。具体的には、直径１２．５ｍｍφに打ち抜いた上記の負極を浅底の有底ケースにスペーサを介して載置し、負極上にセパレータ（厚さ１６μｍ、旭化成（株）製のＮＤ４１６）を配置し、非水電解質を注入した。次に直径１８ｍｍφに打ち抜いた、対極であるリチウム箔を、封口板の内面に貼り付け、セパレータを介して対極と負極とを対向させ、封口板で有底ケースの開口を封口した。【００６７】
得られたコイン型電池の充放電を下記条件で３回行い、最後に負極にリチウムが挿入された状態まで分極させて終了した。コイン型電池を分解し、負極を取り出し、厚みを測定した。コイン型電池の組立直前の負極厚みに対する、３．５サイクル充放電後の負極厚みから、増加率（％）を求めた。結果を表１に示す。
＜充放電試験条件＞
定電流充電：充電電流値０．１５ｍＡ／ｃｍ2、充電終止電圧０．０１Ｖ
定電流放電：放電電流値０．１５ｍＡ／ｃｍ2、放電終止電圧１．５Ｖ【００６８】
《比較例１》
実施例１と同様の方法および材料を用いて、ＣＭＣ水溶液を調製し、天然黒鉛粒子１００重量部と、ＣＭＣ水溶液１００重量部とを混合した。得られた混合物に、実施例１で用いたものと同様のＳＢＲを含む分散液（ＳＢＲ含有量４８重量％）を１．２５重量部と、適量の水とを添加し、十分に混合して負極合剤スラリーを調製した。この負極合剤スラリーを用いたこと以外、実施例１と同様にして負極を作製した。この負極を用いたこと以外、実施例１と同様にしてリチウムイオン二次電池を作製した。負極および電池について、実施例１と同様の評価を行った。 【００６９】
《実施例２》
工程（iii）において、乾燥塗膜を圧延ローラで線圧４０ｋｇｆ／ｃｍで圧延したこと以外、実施例１と同様にして負極を作製した。この負極を用いたこと以外、実施例１と同様にしてリチウムイオン二次電池を作製した。負極および電池について、実施例１と同様の評価を行った。【００７０】
《比較例２》
乾燥塗膜を実施例２と同様の条件で圧延したこと以外、比較例１と同様にして負極を作製した。この負極を用いたこと以外、実施例１と同様にしてリチウムイオン二次電池を作製した。負極および電池について、実施例１と同様の評価を行った。【００７１】
《実施例３》
工程（iii）において、乾燥塗膜を圧延ローラで線圧６０ｋｇｆ／ｃｍで圧延したこと以外、実施例１と同様にして負極を作製した。この負極を用いたこと以外、実施例１と同様にしてリチウムイオン二次電池を作製した。負極および電池について、実施例１と同様の評価を行った。【００７２】
《比較例３》
乾燥塗膜を実施例３と同様の条件で圧延したこと以外、比較例１と同様にして負極を作製した。この負極を用いたこと以外、実施例１と同様にしてリチウムイオン二次電池を作製した。負極および電池について、実施例１と同様の評価を行った。【００７３】
実施例１〜３および比較例１〜３の結果を表１に示す。【００７４】
【表１】
2011080884.tif 000003
【００７５】
表１に示すように、実施例１〜３と比較例１〜３とを対比すると、実施例１〜３の電池は、いずれも優れたサイクル特性を示すとともに、厚み増加率が小さくなっていた。このことから、方法Ａとして例示したように、黒鉛粒子と水溶性高分子との乾燥混合物を用いて負極合剤層を形成することの重要性が理解できる。実施例１〜３のなかでも、線圧４０ｋｇｆ／ｃｍで圧延を行った実施例２は、特に良好なサイクル特性を示していた。【００７６】
《実施例４》
工程（i）において、黒鉛粒子１００重量部あたりの水溶性高分子（ＣＭＣ）の量を表２のように変化させたこと以外、実施例１と同様にして負極を作製し、更に、リチウムイオン二次電池を作製した。負極および電池について、実施例１と同様の評価を行った。結果を表２に示す。なお、負極合剤層の比表面積が３ｍ2／ｇを超える電池は、比較例である。【００７７】
【表２】
2011080884.tif 000004
【００７８】
表２に示すように、負極合剤層に含まれる水溶性高分子の量が、黒鉛粒子１００重量部あたり、０．５〜２．５重量部である電池は、いずれも厚み増加率が極めて小さくなっていた。これは、水溶性高分子が黒鉛粒子の表面を高い被覆率で被覆することで、黒鉛粒子と非水電解質との反応による電解質成分の分解が抑制されたためと考えられる。【００７９】
《実施例５》
工程（ii）において、黒鉛粒子１００重量部あたりの結着剤の量を表３のように変化させたこと以外、実施例１と同様にして負極を作製し、更に、リチウムイオン二次電池を作製した。負極および電池について、実施例１と同様の評価を行った。結果を表３に示す。なお、タッキング試験の値が１４ｋｇｆ／ｃｍ2より小さい電池は、比較例である。【００８０】
【表３】
2011080884.tif 000005
【００８１】
表３に示すように、負極合剤層に含まれる結着剤の量が、黒鉛粒子１００重量部あたり、０．４〜１．５重量部である電池は、いずれも優れたサイクル特性を示すとともに、厚み増加率が極めて小さくなっていた。本実施例の電池は、水溶性高分子が黒鉛粒子の表面を被覆していることから、黒鉛粒子間の滑り性が良好である。そのため、黒鉛粒子表面に付着した結着剤は、十分なせん断力を受け、黒鉛粒子表面に有効に作用する。よって、結着剤の量が少なくても、十分な結着性が発揮されたと考えられる。
【産業上の利用可能性】
【００８２】
本発明は、黒鉛粒子と、黒鉛粒子間を接着する結着剤と、水溶性高分子とを含む負極合剤層を具備する非水電解質二次電池用負極一般に適用できる。本発明によれば、黒鉛粒子と非水電解質との反応を良好に抑制できるため、充放電効率に優れる非水電解質二次電池が得られる。【００８３】
本発明を現時点での好ましい実施態様に関して説明したが、そのような開示を限定的に解釈してはならない。種々の変形および改変は、上記開示を読むことによって本発明に属する技術分野における当業者には間違いなく明らかになるであろう。したがって、添付の請求の範囲は、本発明の真の精神および範囲から逸脱することなく、すべての変形および改変を包含する、と解釈されるべきものである。
【符号の説明】
【００８４】
１０  黒鉛粒子
１５  水溶性高分子
２０  電池缶；  ２０ａ  底部；  ２０ｂ  側壁
２１  電極群
２２  正極リード
２３  負極リード
２４  絶縁体
２５  封口板
２６  絶縁ガスケット
２７  負極端子
２９  封栓
【図１】
2011080884.tif 000006
【図２】
2011080884.tif 000007
【図３】
2011080884.tif 000008
【手続補正書】
【提出日】平成23年8月23日(2011.8.23)
【手続補正１】
【補正対象書類名】明細書
【補正対象項目名】全文
【補正方法】変更
【補正の内容】
【発明の詳細な説明】
【技術分野】
【０００１】
本発明は、活物質として黒鉛粒子を含む非水電解質二次電池用負極に関し、特に負極合剤層の改良に関する。
【背景技術】
【０００２】
リチウムイオン二次電池に代表される非水電解質二次電池の負極には、活物質として様々な材料が用いられている。なかでもリチウムイオンを挿入および脱離可能な黒鉛材料が主流であり、天然黒鉛、人造黒鉛、黒鉛化メソフェーズカーボン粒子、黒鉛化メソフェーズカーボン繊維などが用いられている。
【０００３】
例えば黒鉛粒子を負極活物質として用いる場合、黒鉛粒子と結着剤とを、所定の分散媒の存在下で混合して、負極合剤スラリーを調製する。その際、結着剤には、一般にポリフッ化ビニリデン（ＰＶＤＦ）、ポリテトラフルオロエチレン（ＰＴＦＥ）、スチレンブタジエンゴム（ＳＢＲ）などが用いられている。負極合剤スラリーを、銅箔などからなる負極芯材に塗布し、乾燥させて、負極合剤層が形成される。その後、負極合剤層は圧延ロールで圧延される。負極芯材と一体化された負極合剤層を、所定形状に裁断することにより、負極が得られる（特許文献１、２参照）。
【０００４】
上記のような負極を含む電池の充放電を繰り返す場合、リチウムイオンの挿入および脱離に伴い、黒鉛粒子は膨張と収縮を繰り返す。そのため、負極芯材から負極合剤が剥離して、サイクル特性が低下する場合がある。
【０００５】
そこで、負極合剤層と負極芯材との接着強度を高め、サイクル特性を向上させる観点から、負極活物質である黒鉛粒子の平均円形度を０．９３以上とすることが提案されている。これにより、負極合剤層と負極芯材とのクロスカットテープ法による接着強度が８以上に向上する（特許文献３参照）。
【０００６】
一方、非水電解質二次電池は、非水溶媒と溶質からなる非水電解質を含む。黒鉛粒子の表面は、非水電解質の分解反応に対する活性が大きいため、特に使用初期の電池において、充電時に黒鉛粒子の表面で非水電解質が分解し易い。非水電解質が分解されると、電池の充放電効率が低下する。そこで、黒鉛粒子を水溶性の界面活性剤で被覆することが提案されている（特許文献４参照）。
【先行技術文献】
【特許文献】
【０００７】
【特許文献１】特開２００８−２７７２３１号公報
【特許文献２】特開２００４−３０３５７２号公報（特許４１５１４５９号）
【特許文献３】特開２００２−２１６７５７号公報
【特許文献４】特開２００３−１６８４３２号公報
【発明の概要】
【発明が解決しようとする課題】
【０００８】
黒鉛粒子の粒子円形度を高め、負極芯材と負極合剤層との接着強度を高めるだけでは、サイクル特性を十分に向上させることはできない。充放電サイクルにより、負極合剤層が膨張と収縮を繰り返すと、負極合剤から黒鉛粒子が脱落する場合がある。このような黒鉛粒子の脱落は、黒鉛粒子間の接着強度が不十分である場合に起こりやすいと考えられる。
【０００９】
また、従来の負極の製造方法では、負極合剤スラリーを調製する工程および負極合剤層を圧延する工程（以下、単に負極合剤層の製造工程ともいう）において、黒鉛粒子の一部に、過剰なせん断力もしくは応力が印加される。そのため、粒子の一部に割れが生じ、活性の大きな断面が黒鉛粒子に形成される。よって、黒鉛粒子による非水電解質の分解反応が起こり易い。
【００１０】
黒鉛粒子の比表面積を小さくすることにより、黒鉛粒子による非水電解質の分解反応を抑制することも考えられるが、その場合、電池のレート特性が不十分となる。また、比表面積の小さな黒鉛粒子は、負極合剤層の製造工程において、割れを生じやすい。
【課題を解決するための手段】
【００１１】
本発明の一局面は、負極芯材および負極芯材に付着した負極合剤層を含み、負極合剤層が、黒鉛粒子と、黒鉛粒子の表面を被覆する水溶性高分子と、水溶性高分子で被覆された黒鉛粒子間を接着する結着剤と、を含み、負極合剤層の比表面積が、２．２〜３ｍ2／ｇであり、水溶性高分子で被覆された黒鉛粒子間の接着強度が、１４ｋｇｆ／ｃｍ2以上である、非水電解質二次電池用負極に関する。
【００１２】
本発明の他の一局面は、（i）比表面積Ｘが４〜６ｍ2／ｇである黒鉛粒子と、水と、水に溶解した水溶性高分子と、を混合し、得られた混合物を乾燥させて、比表面積Ｙが２．９〜４．３ｍ2／ｇであり、かつＹ／Ｘが０．６〜０．８を満たす乾燥混合物を得る工程、（ii）乾燥混合物と、結着剤と、分散媒と、を混合し、負極合剤スラリーを調製する工程、（iii）負極合剤スラリーを、負極芯材に塗布し、乾燥させて、塗膜を形成する工程、および（iv）塗膜を、線圧４０〜６０ｋｇｆ／ｃｍで圧延して、負極合剤層を形成する工程を含む、非水電解質二次電池用負極の製造方法に関する。
【発明の効果】
【００１３】
本発明によれば、負極合剤層の比表面積が２．２〜３ｍ2／ｇであることから、黒鉛粒子の表面が適度に露出していると考えられる。よって、十分なレート特性を維持しつつ、非水電解質の分解反応も抑制される。また、水溶性高分子で被覆された黒鉛粒子間の接着強度が１４ｋｇｆ／ｃｍ2以上であることから、黒鉛粒子が膨張および収縮を繰り返しても、負極合剤層の膨張および収縮は抑制される。よって、黒鉛粒子の表面が新たに露出する確率が減少し、非水電解質の分解反応を抑制する効果が更に高められる。
【００１４】
本発明の新規な特徴を添付の請求の範囲に記述するが、本発明は、構成および内容の両方に関し、本願の他の目的および特徴と併せ、図面を照合した以下の詳細な説明によりさらによく理解されるであろう。
【図面の簡単な説明】
【００１５】
【図１】乾燥前の黒鉛粒子と水溶性高分子との混合物中における黒鉛粒子と水溶性高分子の状態を模式的に示す図である。
【図２】乾燥後の黒鉛粒子と水溶性高分子との混合物中における黒鉛粒子と水溶性高分子の状態を模式的に示す図である。
【図３】本発明の一実施の形態に係る角型のリチウムイオン二次電池を模式的に示す縦断面図である。
【発明を実施するための形態】
【００１６】
本発明の負極は、負極芯材および負極芯材に付着した負極合剤層を含み、負極合剤層が、黒鉛粒子と、黒鉛粒子の表面を被覆する水溶性高分子と、水溶性高分子で被覆された黒鉛粒子間を接着する結着剤と、を含む。黒鉛粒子の表面を水溶性高分子で被覆することにより、黒鉛粒子の表面の露出度を適度に制御することが可能となり、かつ黒鉛粒子同士の接着強度が大きく向上する。
【００１７】
負極合剤層の比表面積は、２．２〜３ｍ2／ｇに制御され、２．６〜３ｍ2／ｇに制御することが好ましく、２．６〜２．８ｍ2／ｇに制御することがより好ましく、２．６５〜２．８ｍ2／ｇに制御することが更に好ましい。負極合剤層の比表面積が２．２ｍ2／ｇより小さいと、十分なレート特性が得られない。一方、比表面積が３ｍ2／ｇを超える場合、黒鉛粒子の表面が水溶性高分子で十分に被覆されておらず、黒鉛粒子の表面の露出度が大きくなる。その結果、非水電解質が分解され易くなり、充放電効率が低下する。
【００１８】
通常、比表面積の小さな黒鉛粒子を用いたとしても、負極合剤層の比表面積は３．３ｍ2／ｇ程度となることが多い。一方、黒鉛粒子の表面を水溶性高分子で被覆することにより、負極合剤層の比表面積を３ｍ2／ｇ以下に制御するとともに、十分なレート特性を維持することができる。これは、負極合剤層の製造工程において、黒鉛粒子の一部に過剰なせん断力もしくは応力が印加されることを抑制できるためと考えられる。その結果、黒鉛粒子に割れが発生する確率が減少し、活性の大きな断面が黒鉛粒子に形成されにくくなると考えられる。
【００１９】
水溶性高分子で被覆された黒鉛粒子同士の接着強度は、１４ｋｇｆ／ｃｍ2以上に制御され、１７ｋｇｆ／ｃｍ2以上とすることが好ましく、２０ｋｇｆ／ｃｍ2以上とすることが更に好ましい。ただし、黒鉛粒子間の接着強度の上限は３０ｋｇｆ／ｃｍ2程度と考えられ、これ以上に向上させることは非現実的である。これにより、充放電サイクルにより負極合剤層が膨張と収縮とを繰り返しても、黒鉛粒子が脱落しにくくなる。また、黒鉛粒子間の距離が増大しにくくなるため、負極の厚さの増大による電池の膨れを低減できる。よって、黒鉛粒子の表面が新たに露出する確率が減少し、非水電解質の分解反応を抑制する効果が更に高められる。
【００２０】
負極合剤層の比表面積および黒鉛粒子同士の接着強度は、原料黒鉛粒子の比表面積、水溶性高分子による黒鉛粒子の被覆の程度、負極合剤スラリーの調製条件、負極合剤層の圧延条件などの影響を受ける。よって、これらの条件を適切に制御することが求められる。例えば、以下の製造方法で負極を製造することが望ましい。ここでは、方法Ａおよび方法Ｂを例示する。
【００２１】
まず、方法Ａについて説明する。
方法Ａは、黒鉛粒子と、水と、水に溶解した水溶性高分子とを混合し、得られた混合物を乾燥させて、比表面積が２．９〜４．３ｍ2／ｇである乾燥混合物とする工程（工程（i））を含む。例えば、水溶性高分子を水に溶解させて、水溶性高分子水溶液を調製する。得られた水溶性高分子水溶液と黒鉛粒子（原料黒鉛粒子）とを混合し、その後、水分を除去して、混合物を乾燥させる。このように、混合物を一旦乾燥させることにより、黒鉛粒子の表面に水溶性高分子が効率的に付着し、水溶性高分子による黒鉛粒子表面の被覆率が高められる。
【００２２】
このとき、原料黒鉛粒子の比表面積は、４〜６ｍ2／ｇであることが好ましく、４．５〜５．５ｍ2／ｇであることが更に好ましい。これにより、負極合剤層の比表面積を所定範囲に制御することが容易となる。また、負極合剤層における黒鉛粒子の滑り性が向上し、黒鉛粒子間の接着強度の向上に有利である。
【００２３】
負極活物質である黒鉛粒子は、黒鉛構造を有する領域を含む粒子の総称である。よって、黒鉛粒子には、天然黒鉛、人造黒鉛、黒鉛化メソフェーズカーボン粒子などが含まれる。これらの黒鉛粒子は、１種のみを単独で用いてもよく、２種以上を組み合わせて用いてもよい。
【００２４】
広角Ｘ線回折法で測定される黒鉛粒子の回折像は、（１１０）面に帰属されるピークと、（００４）面に帰属されるピークとを有する。ここで、（１１０）面に帰属されるピークの強度Ｉ（１１０）と、（００４）面に帰属されるピークの強度Ｉ（００４）との比は、０．０１＜Ｉ（１１０）／Ｉ（００４）＜０．２５を満たすことが好ましく、０．０８＜Ｉ（１１０）／Ｉ（００４）＜０．２を満たすことが更に好ましい。なお、ピークの強度とは、ピークの高さを意味する。
【００２５】
黒鉛粒子の平均粒径（メディアン径）は、１４〜２２μｍが好ましく、１６〜２０μｍが更に好ましい。平均粒径が上記範囲に含まれる場合、負極合剤層における黒鉛粒子の滑り性が向上し、黒鉛粒子の充填状態が良好となり、黒鉛粒子間の接着強度の向上に有利である。なお、平均粒径とは、黒鉛粒子の粒度分布において、累積体積が５０％となる粒径（Ｄ５０）を意味する。黒鉛粒子の体積基準の粒度分布は、市販のレーザー回折式の粒度分布測定装置（例えば日機装（株）製のマイクロトラック）により測定することができる。
【００２６】
黒鉛粒子の平均円形度は、０．９〜０．９５が好ましく、０．９１〜０．９４が更に好ましい。平均円形度が上記範囲に含まれる場合、負極合剤層における黒鉛粒子の滑り性が向上し、黒鉛粒子の充填性の向上や、黒鉛粒子間の接着強度の向上に有利である。なお、平均円形度は、４πＳ／Ｌ2（ただし、Ｓは黒鉛粒子の正投影像の面積、Ｌは正投影像の周囲長）で表される。例えば、任意の１００個の黒鉛粒子の円形度の平均値が上記範囲であることが好ましい。
【００２７】
乾燥混合物の比表面積は、２．９〜４．３ｍ2／ｇであることが好ましく、２．９〜４ｍ2／ｇであることがより好ましい。これにより、水溶性高分子による黒鉛粒子の被覆の程度が良好となる。この場合、水溶性高分子は、黒鉛粒子の流動性を高める潤滑剤として有効に作用する。よって、負極合剤層の製造工程において、黒鉛粒子に過剰なせん断力もしくは応力が印加されにくくなる。なお、原料黒鉛粒子の比表面積をＸ、乾燥混合物の比表面積をＹとするとき、Ｙ／Ｘ比が０．６〜０．８となるように、黒鉛粒子の表面を水溶性高分子で被覆する。
【００２８】
水溶性高分子水溶液の粘度は、２５℃において、１０００〜１００００ｃＰ（すなわち１〜１０Ｐａ・ｓ）に制御することが好ましい。粘度は、Ｂ型粘度計を用い、周速度２０ｍｍ／ｓで、５ｍｍφのスピンドルを用いて測定する。また、水溶性高分子水溶液１００重量部と混合する黒鉛粒子の量は、５０〜１５０重量部が好適である。
【００２９】
混合物の乾燥温度は８０〜１５０℃が好ましく、乾燥時間は１〜８時間が好適である。乾燥前および乾燥後の混合物中における黒鉛粒子と水溶性高分子の状態を、それぞれ図１および図２に模式的に示す。乾燥前の状態を示す図１では、黒鉛粒子１０の表面に接触した状態の水溶性高分子１５の割合が比較的小さいのに対し、乾燥後の状態を示す図２では、黒鉛粒子１０の表面に接触した状態の水溶性高分子１５の割合が増大している。
【００３０】
次に、得られた乾燥混合物と、結着剤と、分散媒とを混合し、負極合剤スラリーを調製する（工程（ii））。このとき、さらに水溶性高分子を追加してもよい。この工程により、水溶性高分子で被覆された黒鉛粒子の表面に、結着剤が付着する。黒鉛粒子間の滑り性が良好なため、黒鉛粒子表面に付着した結着剤は、十分なせん断力を受け、黒鉛粒子表面に有効に作用する。
【００３１】
そして、得られた負極合剤スラリーを、負極芯材に塗布し、乾燥させて、負極合剤層を形成することにより、負極が得られる（工程（iii））。負極合剤スラリーを負極芯材に塗布する方法は、特に限定されない。例えば、ダイコートを用いて、負極芯材の原反に負極合剤スラリーを所定パターンで塗布する。塗膜の乾燥温度も特に限定されない。乾燥後の塗膜は、圧延ロールで圧延し、所定厚さに制御される。圧延工程により、負極合剤層と負極芯材との接着強度や、水溶性高分子で被覆された黒鉛粒子間の接着強度が高められる。圧延は、線圧４０〜６０ｋｇｆ／ｃｍで行うことが好ましく、線圧４０〜５５ｋｇｆ／ｃｍで行うことがより好ましい。これにより、黒鉛粒子の割れが抑制され、活性の大きい断面の露出度を低減できる。こうして得られた負極合剤層を負極芯材とともに所定形状に裁断することにより、負極が完成する。
【００３２】
次に、方法Ｂについて説明する。
方法Ｂは、黒鉛粒子と、結着剤と、水と、水に溶解した水溶性高分子とを混合し、得られた混合物を乾燥させて、乾燥混合物とする工程（工程（i））を含む。例えば、水溶性高分子を水に溶解させて、水溶性高分子水溶液を調製する。水溶性高分子水溶液の粘度は、方法Ａと同様でよい。次に、得られた水溶性高分子水溶液と、結着剤と、黒鉛粒子とを混合し、その後、水分を除去して、混合物を乾燥させる。このように、混合物を一旦乾燥させることにより、黒鉛粒子の表面に水溶性高分子と結着剤とが効率的に付着する。よって、水溶性高分子による黒鉛粒子表面の被覆率が高められると同時に、結着剤が黒鉛粒子表面に良好な状態で付着する。結着剤は、水溶性高分子水溶液に対する分散性を高める観点から、水を分散媒とする分散液の状態で水溶性高分子水溶液と混合することが好ましい。原料黒鉛粒子の比表面積Ｘ、乾燥混合物の比表面積Ｙ、Ｙ／Ｘ比は、方法Ａと同様でよい。
【００３３】
次に、得られた乾燥混合物と、分散媒とを混合し、負極合剤スラリーを調製する（工程（ii））。このとき、さらに水溶性高分子および／または結着剤を追加してもよい。この工程により、水溶性高分子と結着剤で被覆された黒鉛粒子が、分散媒である程度膨潤し、黒鉛粒子間の滑り性が良好となる。
【００３４】
方法Ａおよび方法Ｂのいずれにおいても、工程（ii）では、通常、印加される最大負荷よりも小さい負荷で、乾燥混合物と、結着剤と、分散媒とを混合することが好ましい。これにより、負極合剤スラリーの調製の際に、黒鉛粒子が割れにくくなり、活性の大きい断面の露出を更に抑制できる。
【００３５】
そして、得られた負極合剤スラリーを、方法Ａと同様に、負極芯材に塗布し、乾燥させ、圧延して、負極合剤層を形成することにより、負極が得られる（工程（iii））。
【００３６】
なお、黒鉛粒子と、水溶性高分子と、結着剤とを混合して負極合剤スラリーを調製し、乾燥工程を経ずに、負極合剤スラリーを負極芯材に塗布し、乾燥させ、圧延して負極合剤層を形成する製造方法も考えられる。しかし、このような方法で製造した負極の場合、黒鉛粒子の表面を水溶性高分子で十分に被覆することができない。よって、負極合剤層の比表面積を２．２〜３ｍ2／ｇとすることは困難であり、水溶性高分子で被覆された黒鉛粒子間の接着強度を１４ｋｇｆ／ｃｍ2以上とすることも困難である。
【００３７】
方法Ａおよび方法Ｂで、負極合剤スラリーを調製する際に用いる分散媒は、特に限定されないが、水、アルコール水溶液などが好ましく、水が最も好ましい。ただし、Ｎ−メチル−２−ピロリドン（以下、ＮＭＰ）などの非水溶媒を用いてもよい。
【００３８】
水溶性高分子の種類は、特に限定されないが、セルロース誘導体またはポリビニルアルコール、ポリビニルピロリドンもしくはこれらの誘導体が挙げられる。これらのうちでも特に、セルロース誘導体が好ましい。セルロース誘導体としては、メチルセルロース、カルボキシメチルセルロース、カルボキシメチルセルロースのＮａ塩などが好ましい。セルロース誘導体の分子量は１万〜１００万が好適であり、５万〜５０万がより好適である。また、セルロース誘導体のエーテル化度は、０．６〜１が好適である。水溶性高分子は、１種のみを単独で用いてもよく、２種以上を組み合わせて用いてもよい。
【００３９】
負極合剤層に含まれる水溶性高分子の量は、黒鉛粒子１００重量部あたり、０．５〜２．５重量部が好ましく、０．７〜１重量部が更に好ましい。水溶性高分子の量が上記範囲に含まれる場合、水溶性高分子が黒鉛粒子の表面を高い被覆率で被覆することが容易となる。これにより、黒鉛粒子と非水電解質との反応による電解質成分の分解を良好に抑制できる。そのため、非水電解質二次電池の充放電効率が向上する。また、黒鉛粒子表面が水溶性高分子で過度に被覆されることがなく、負極の内部抵抗をより低減できる。
【００４０】
負極合剤層に含ませる結着剤は、粒子状であり、ゴム弾性を有することが好ましい。
粒子状の結着剤は、平均粒径が０．１〜０．３μｍであることが好ましく、下記条件を満たすことがより望ましい。
（ａ）結着剤の粒度分布において、累積体積が５０％となる粒径（Ｄ５０）が０．１μｍ〜０．１５μｍである。
（ｂ）結着剤の粒度分布において、累積体積が９０％となる粒径（Ｄ９０）が０．１８μｍ以下である。
結着剤の体積基準の粒度分布は、例えば、日機装（株）製のマイクロトラックを用いて求めることができる。
【００４１】
このような結着剤は、水溶性高分子で被覆された黒鉛粒子の表面状態との相性が良く、黒鉛粒子に均一に付着させることが容易である。よって、黒鉛粒子同士の接着ポイントが多くなり、接着ポイントの分布がより均一になる。また、ゴム弾性を有する結着剤は、負極合剤層の内部応力を緩和する作用を有する。よって、相互の密着性が高められ、黒鉛粒子同士の接着強度が更に向上する。
【００４２】
累積体積が５０％となる粒径（Ｄ５０）が０．１μｍ〜０．１５μｍである場合、すなわち結着剤の平均粒径が従来よりも比較的小さい場合、黒鉛粒子同士の接着ポイントがより多くなり、接着ポイントの分布がより均一になる。また、このような粒径を有する結着剤は、黒鉛粒子間に介在しても、黒鉛粒子同士の密着性を阻害することがない。
【００４３】
更に、比較的大粒径である累積体積が９０％となる粒径（Ｄ９０）が０．１８μｍ以下である場合、接着ポイントの分布が更に均一になる。また、黒鉛粒子同士の密着性が極めて均質となり、黒鉛粒子同士の接着強度が大きく向上する。よって、水溶性高分子で被覆された黒鉛粒子間の接着強度は極めて高くなる。 
【００４４】
粒子状であり、ゴム弾性を有し、平均粒径が十分に小さい結着剤としては、特にスチレン単位およびブタジエン単位を含む高分子が好ましい。このような高分子は、弾性に優れ、負極電位で安定である。結着剤である高分子に含まれるスチレン単位およびブタジエン単位の合計に占めるブタジエン単位の量は、３０〜７０モル％であることが好ましい。スチレン単位およびブタジエン単位とは異なるモノマー単位の量は、全モノマー単位の４０モル％以下であることが好ましい。
【００４５】
負極合剤層に含まれる結着剤の量は、黒鉛粒子１００重量部あたり、０．４〜１．５重量部が好ましく、０．６〜１．２重量部が更に好ましい。水溶性高分子が黒鉛粒子の表面を被覆している場合、黒鉛粒子間の滑り性が良好であるため、黒鉛粒子表面に付着した結着剤は、十分なせん断力を受け、黒鉛粒子表面に有効に作用する。よって、結着剤の量が少なくても十分な結着性が発揮され、結着性と電池の高容量とを両立することが容易となる。
【００４６】
なかでも、水溶性高分子が、セルロース誘導体を含み、結着剤が、粒子状であり、ゴム弾性を有し、かつ平均粒径が０．１〜０．３μｍであることが好ましい。これにより、負極合剤層の比表面積を良好に制御することができ、電解質成分の分解を良好に抑制できる。よって、非水電解質二次電池の充放電効率が更に向上する。
【００４７】
本発明の非水電解質二次電池は、上記の負極と、Ｌｉを電気化学的に吸蔵および放出可能な正極と、負極と正極との間に介在するセパレータと、非水電解質とを具備する。本発明は、円筒型、扁平型、コイン型、角形など、様々な形状の非水電解質二次電池に適用可能であり、電池の形状は特に限定されない。
【００４８】
正極は、非水電解質二次電池の正極として用いることのできるものであれば、特に限定されない。正極は、例えば、正極活物質と、カーボンブラックなどの導電剤と、ポリフッ化ビニリデンなどの結着剤とを含む正極合剤スラリーを、アルミニウム箔などの正極芯材に塗布し、乾燥し、圧延することにより得られる。
【００４９】
正極活物質としては、リチウム含有遷移金属酸化物が好ましい。リチウム含有遷移金属酸化物の代表的な例としては、ＬｉＣｏＯ2、ＬｉＮｉＯ2、ＬｉＭｎ2Ｏ4、ＬｉＭｎＯ2、ＬｉＮｉ1-yＣｏyＯ2（０＜ｙ＜１）、ＬｉＮｉ1-y-zＣｏyＭｎzＯ2（０＜ｙ＋ｚ＜１）などを挙げることができる。正極活物質は、１種のみを単独で用いてもよく、２種以上を組み合わせて用いてもよい。
【００５０】
非水電解質としては、非水溶媒およびこれに溶解するリチウム塩からなる液状の電解質が好ましい。非水溶媒としては、エチレンカーボネート、プロピレンカーボネートなどの環状カーボネート類と、ジメチルカーボネート、ジエチルカーボネート、エチルメチルカーボネートなどの鎖状カーボネート類との混合溶媒が一般的に用いられる。また、γ−ブチロラクトンやジメトキシエタンなども用いられる。非水溶媒は、１種のみを単独で用いてもよく、２種以上を組み合わせて用いてもよい。リチウム塩としては、無機リチウムフッ化物やリチウムイミド化合物などが挙げられる。無機リチウムフッ化物としては、ＬｉＰＦ6、ＬｉＢＦ4等が挙げられ、リチウムイミド化合物としてはＬｉＮ（ＣＦ3ＳＯ2）2等が挙げられる。リチウム塩は、１種のみを単独で用いてもよく、２種以上を組み合わせて用いてもよい。
【００５１】
セパレータとしては、ポリエチレン、ポリプロピレンなどからなる微多孔性フィルムが一般に用いられている。セパレータの厚みは、例えば１０〜３０μｍである。
【００５２】
次に、本発明を実施例および比較例に基づいて具体的に説明する。ただし、本発明が下記の実施例に限定されるわけではない。
【実施例】
【００５３】
《実施例１》
（ａ）負極の作製
工程（i）
まず、水溶性高分子であるカルボキシメチルセルロース（以下、ＣＭＣ、分子量２０万、エーテル化度０．７）を水に溶解し、ＣＭＣ濃度０．７重量％の水溶液を得た。ＣＭＣ濃度０．７重量％の水溶液の２５℃における粘度をＢ型粘度計で測定したところ、１．５Ｐａ・ｓであった。天然黒鉛粒子（平均粒径１８μｍ、平均円形度０．９２、比表面積４．８ｍ2／ｇ）１００重量部と、ＣＭＣ水溶液１００重量部とを混合し、混合物の温度を２５℃に制御しながら攪拌した。その後、混合物を８０℃で５時間乾燥させ、乾燥混合物を得た。乾燥混合物において、黒鉛粒子１００重量部あたりのＣＭＣ量は０．７重量部であった。
【００５４】
なお、天然黒鉛粒子および乾燥混合物の比表面積は、吸着ガスとして窒素（Ｎ2）を用いる窒素吸着法により、（株）マウンテック製のmacsorb HM model-1201を用いて測定した。
比表面積測定用のサンプルの量は２ｇとした。装置に窒素を導入して、天然黒鉛粒子の比表面積を測定した。
【００５５】
乾燥混合物については、目開き７５μｍの篩いを通過したものを比表面積測定用のサンプルとした。上記のサンプルを２ｇ用いたこと以外、天然黒鉛粒子と同様にして、乾燥混合物の比表面積を測定したところ、３．４ｍ2／ｇであった。
【００５６】
工程（ii）
得られた乾燥混合物１００．７重量部（すなわち黒鉛１００重量部＋ＣＭＣ０．７重量部）と、スチレン単位およびブタジエン単位を含み、ゴム弾性を有する粒子状の結着剤（以下、ＳＢＲ）０．６重量部を含む分散液と、１００重量部の水とを混合し、負極合剤スラリーを調製した。なお、ＳＢＲは水を分散媒とする分散液（ＪＳＲ株式会社製、ＳＢＲ含有量４８重量％）の状態で他の成分と混合した（分散液の使用量は１．２５重量部）。
ＳＢＲの累積体積が５０％となる粒径（Ｄ５０）は０．１２μｍであり、累積体積が９０％となる粒径（Ｄ９０）は０．１５μｍであった。
【００５７】
工程（iii）
得られた負極合剤スラリーを、負極芯材である電解銅箔（厚さ１０μｍ）の両面にダイコートを用いて塗布し、塗膜を１１０℃で乾燥させた。その後、乾燥塗膜を圧延ローラで線圧５０ｋｇｆ／ｃｍで圧延して、厚さ１４５μｍ、黒鉛密度１．６ｇ／ｃｍ3の負極合剤層を形成した。負極合剤層を負極芯材とともに所定形状に裁断することにより、負極を得た。
【００５８】
（ｂ）正極の作製
正極活物質である１００重量部のＬｉＣｏＯ2に対し、結着剤であるポリフッ化ビニリデン（ＰＶＤＦ）を４重量部添加し、適量のＮＭＰとともに混合し、正極合剤スラリーを調製した。得られた正極合剤スラリーを、正極芯材である厚さ１５μｍのアルミニウム箔の両面に、ダイコートを用いて塗布し、塗膜を乾燥し、圧延して、正極合剤層を形成した。正極合剤層を正極芯材とともに所定形状に裁断することにより、正極を得た。
【００５９】
（ｃ）非水電解質の調製
エチレンカーボネート（ＥＣ）と、ジメチルカーボネート（ＤＭＣ）と、エチルメチルカーボネート（ＥＭＣ）との体積比１：１：１の混合溶媒に、１モル／リットルの濃度でＬｉＰＦ6を溶解させて非水電解質を調製した。非水電解質には３重量％のビニレンカーボネートを含ませた。
【００６０】
（ｄ）電池の組み立て
図３に示すような角型リチウムイオン二次電池を作製した。
負極と正極とを、これらの間に厚さ２０μｍのポリエチレン製の微多孔性フィルムからなるセパレータ（セルガード（株）製のＡ０８９（商品名））を介して捲回し、断面が略楕円形の電極群２１を構成した。電極群２１はアルミニウム製の角型の電池缶２０に収容した。電池缶２０は、底部２０ａと、側壁２０ｂとを有し、上部は開口している。側壁２０ｂの主要平坦部の形状は矩形であり、厚みは８０μｍとした。その後、電池缶２０と正極リード２２または負極リード２３との短絡を防ぐための絶縁体２４を、電極群２１の上部に配置した。次に、絶縁ガスケット２６で囲まれた負極端子２７を中央に有する矩形の封口板２５を、電池缶２０の開口に配置した。負極リード２３は、負極端子２７と接続した。正極リード２２は、封口板２５の下面と接続した。開口の端部と封口板２５とをレーザーで溶接し、電池缶２０の開口を封口した。その後、封口板２５の注液孔から２．５ｇの非水電解質を電池缶２０に注入した。最後に、注液孔を封栓２９で溶接により塞ぎ、高さ５０ｍｍ、幅３４ｍｍ、内空間の厚み約５．２ｍｍ、設計容量８５０ｍＡｈの角型リチウムイオン二次電池を完成させた。
【００６１】
［圧延後の負極合剤層の比表面積の測定］
圧延後の負極合剤層の比表面積は、天然黒鉛粒子および乾燥混合物の比表面積測定と同様のＢＥＴ比表面積測定装置を用いて、以下の方法により測定した。
電池を分解して負極を取り出して乾燥させ、負極芯材から負極合剤を剥がした。得られた負極合剤を解砕し、目開き７５μｍの篩いを通過したものを比表面積測定用のサンプルとした。サンプルの量は２ｇとした。上記のサンプルを２ｇ用いたこと以外、天然黒鉛粒子および乾燥混合物と同様にして、圧延後の負極合剤層の比表面積を測定した。結果を表１に示す。
【００６２】
［負極の評価］
負極合剤層において、水溶性高分子で被覆された黒鉛粒子間の接着強度を以下の方法で測定した。
タッキング試験機（株式会社レスカ製のＴＡＣ−II）を用いた。まず、評価対象の負極を２ｃｍ×３ｃｍの形状に切り出し、電極片を作製した。一方、ガラス板上に両面テープ（日東電工株式会社製のＮｏ．５１５）を貼り付けた。電極片の一方の面から負極合剤層を剥がし、他方の面（負極合剤層側）を、ガラス基板上の両面テープに貼り付けた。その後、両面テープに付着した負極合剤層から負極芯材を剥離し、負極合剤層を露出させ、評価用試料とした。
【００６３】
タッキング試験機の測定子（先端直径０．２ｃｍ）の先端に、上記と同じ両面テープを取り付け、下記条件で剥離試験を行った。
＜タッキング試験条件＞
押し込み速度：３０ｍｍ／ｍｉｎ
押し込み時間：１０秒
押し込み時の荷重：０．４ｋｇｆ
引き上げ速度：６００ｍｍ／ｍｉｎ
【００６４】
測定子を押し込んだ後、引き上げるときの最大荷重を測定し、最大荷重を測定子の断面積（０．０３１ｃｍ2）で除した値を接着強度（ｋｇｆ／ｃｍ2）として求めた。なお、測定終了後、評価用試料の測定子側の剥離面を観察し、黒鉛粒子間で剥離が起こっていることを確認した。
【００６５】
［角型電池の評価］
２０℃環境下で、以下の条件で、充放電を１００サイクル繰り返した。１サイクル目の放電容量に対する１００サイクル目の放電容量の割合（容量維持率）を百分率で求めた。＜サイクル試験条件＞
定電流充電：充電電流値８５０ｍＡ／充電終止電圧４．２Ｖ
定電圧充電：充電電圧値４．２Ｖ／充電終止電流１００ｍＡ
定電流放電：放電電流値１７００ｍＡ／放電終止電圧３Ｖ
【００６６】
［厚み増加率の評価］
また、上記負極を用いて、厚み増加率を評価するためのコイン型電池を作製した。具体的には、直径１２．５ｍｍφに打ち抜いた上記の負極を浅底の有底ケースにスペーサを介して載置し、負極上にセパレータ（厚さ１６μｍ、旭化成（株）製のＮＤ４１６）を配置し、非水電解質を注入した。次に直径１８ｍｍφに打ち抜いた、対極であるリチウム箔を、封口板の内面に貼り付け、セパレータを介して対極と負極とを対向させ、封口板で有底ケースの開口を封口した。
【００６７】
得られたコイン型電池の充放電を下記条件で３回行い、最後に負極にリチウムが挿入された状態まで分極させて終了した。コイン型電池を分解し、負極を取り出し、厚みを測定した。コイン型電池の組立直前の負極厚みに対する、３．５サイクル充放電後の負極厚みから、増加率（％）を求めた。結果を表１に示す。
＜充放電試験条件＞
定電流充電：充電電流値０．１５ｍＡ／ｃｍ2、充電終止電圧０．０１Ｖ
定電流放電：放電電流値０．１５ｍＡ／ｃｍ2、放電終止電圧１．５Ｖ
【００６８】
《比較例１》
実施例１と同様の方法および材料を用いて、ＣＭＣ水溶液を調製し、天然黒鉛粒子１００重量部と、ＣＭＣ水溶液１００重量部とを混合した。得られた混合物に、実施例１で用いたものと同様のＳＢＲを含む分散液（ＳＢＲ含有量４８重量％）を１．２５重量部と、適量の水とを添加し、十分に混合して負極合剤スラリーを調製した。この負極合剤スラリーを用いたこと以外、実施例１と同様にして負極を作製した。この負極を用いたこと以外、実施例１と同様にしてリチウムイオン二次電池を作製した。負極および電池について、実施例１と同様の評価を行った。 
【００６９】
《実施例２》
工程（iii）において、乾燥塗膜を圧延ローラで線圧４０ｋｇｆ／ｃｍで圧延したこと以外、実施例１と同様にして負極を作製した。この負極を用いたこと以外、実施例１と同様にしてリチウムイオン二次電池を作製した。負極および電池について、実施例１と同様の評価を行った。
【００７０】
《比較例２》
乾燥塗膜を実施例２と同様の条件で圧延したこと以外、比較例１と同様にして負極を作製した。この負極を用いたこと以外、実施例１と同様にしてリチウムイオン二次電池を作製した。負極および電池について、実施例１と同様の評価を行った。
【００７１】
《実施例３》
工程（iii）において、乾燥塗膜を圧延ローラで線圧６０ｋｇｆ／ｃｍで圧延したこと以外、実施例１と同様にして負極を作製した。この負極を用いたこと以外、実施例１と同様にしてリチウムイオン二次電池を作製した。負極および電池について、実施例１と同様の評価を行った。
【００７２】
《比較例３》
乾燥塗膜を実施例３と同様の条件で圧延したこと以外、比較例１と同様にして負極を作製した。この負極を用いたこと以外、実施例１と同様にしてリチウムイオン二次電池を作製した。負極および電池について、実施例１と同様の評価を行った。
【００７３】
実施例１〜３および比較例１〜３の結果を表１に示す。
【００７４】
【表１】
2011080884.tif 000009
【００７５】
表１に示すように、実施例１〜３と比較例１〜３とを対比すると、実施例１〜３の電池は、いずれも優れたサイクル特性を示すとともに、厚み増加率が小さくなっていた。このことから、方法Ａとして例示したように、黒鉛粒子と水溶性高分子との乾燥混合物を用いて負極合剤層を形成することの重要性が理解できる。実施例１〜３のなかでも、線圧４０ｋｇｆ／ｃｍで圧延を行った実施例２は、特に良好なサイクル特性を示していた。
【００７６】
《実施例４》
工程（i）において、黒鉛粒子１００重量部あたりの水溶性高分子（ＣＭＣ）の量を表２のように変化させたこと以外、実施例１と同様にして負極を作製し、更に、リチウムイオン二次電池を作製した。負極および電池について、実施例１と同様の評価を行った。結果を表２に示す。なお、負極合剤層の比表面積が３ｍ2／ｇを超える電池は、比較例である。
【００７７】
【表２】
2011080884.tif 000010
【００７８】
表２に示すように、負極合剤層に含まれる水溶性高分子の量が、黒鉛粒子１００重量部あたり、０．５〜２．５重量部である電池は、いずれも厚み増加率が極めて小さくなっていた。これは、水溶性高分子が黒鉛粒子の表面を高い被覆率で被覆することで、黒鉛粒子と非水電解質との反応による電解質成分の分解が抑制されたためと考えられる。
【００７９】
《実施例５》
工程（ii）において、黒鉛粒子１００重量部あたりの結着剤の量を表３のように変化させたこと以外、実施例１と同様にして負極を作製し、更に、リチウムイオン二次電池を作製した。負極および電池について、実施例１と同様の評価を行った。結果を表３に示す。なお、タッキング試験の値が１４ｋｇｆ／ｃｍ2より小さい電池は、比較例である。
【００８０】
【表３】
2011080884.tif 000011
【００８１】
表３に示すように、負極合剤層に含まれる結着剤の量が、黒鉛粒子１００重量部あたり、０．４〜１．５重量部である電池は、いずれも優れたサイクル特性を示すとともに、厚み増加率が極めて小さくなっていた。本実施例の電池は、水溶性高分子が黒鉛粒子の表面を被覆していることから、黒鉛粒子間の滑り性が良好である。そのため、黒鉛粒子表面に付着した結着剤は、十分なせん断力を受け、黒鉛粒子表面に有効に作用する。よって、結着剤の量が少なくても、十分な結着性が発揮されたと考えられる。
【産業上の利用可能性】
【００８２】
本発明は、黒鉛粒子と、黒鉛粒子間を接着する結着剤と、水溶性高分子とを含む負極合剤層を具備する非水電解質二次電池用負極一般に適用できる。本発明によれば、黒鉛粒子と非水電解質との反応を良好に抑制できるため、充放電効率に優れる非水電解質二次電池が得られる。
【００８３】
本発明を現時点での好ましい実施態様に関して説明したが、そのような開示を限定的に解釈してはならない。種々の変形および改変は、上記開示を読むことによって本発明に属する技術分野における当業者には間違いなく明らかになるであろう。したがって、添付の請求の範囲は、本発明の真の精神および範囲から逸脱することなく、すべての変形および改変を包含する、と解釈されるべきものである。
【符号の説明】
【００８４】
１０  黒鉛粒子
１５  水溶性高分子
２０  電池缶；  ２０ａ  底部；  ２０ｂ  側壁
２１  電極群
２２  正極リード
２３  負極リード
２４  絶縁体
２５  封口板
２６  絶縁ガスケット
２７  負極端子
２９  封栓
【手続補正２】
【補正対象書類名】特許請求の範囲
【補正対象項目名】全文
【補正方法】変更
【補正の内容】
【特許請求の範囲】
【請求項１】
負極芯材および前記負極芯材に付着した負極合剤層を含み、
負極合剤層が、黒鉛粒子と、前記黒鉛粒子の表面を被覆する水溶性高分子と、前記水溶性高分子で被覆された黒鉛粒子間を接着する結着剤と、を含み、
前記負極合剤層の比表面積が、２．２〜３ｍ2／ｇであり、
前記水溶性高分子で被覆された黒鉛粒子間の接着強度が、１４ｋｇｆ／ｃｍ2以上である、非水電解質二次電池用負極。
【請求項２】
前記負極合剤層の比表面積が、２．６〜３ｍ2／ｇである、請求項１記載の非水電解質二次電池用負極。
【請求項３】
前記黒鉛粒子の比表面積が、４〜６ｍ2／ｇである、請求項１または２記載の非水電解質二次電池用負極。
【請求項４】
前記結着剤の量が、前記黒鉛粒子１００重量部あたり、０．４〜１．５重量部であり、
前記水溶性高分子の量が、前記黒鉛粒子１００重量部あたり、０．５〜２．５重量部である、請求項１〜３のいずれか１項に記載の非水電解質二次電池用負極。
【請求項５】
前記水溶性高分子が、セルロース誘導体である、請求項１〜４のいずれか１項に記載の非水電解質二次電池用負極。
【請求項６】
前記結着剤が、平均粒径０．１〜０．３μｍの粒子状であり、かつゴム弾性を有する、請求項１〜５のいずれか１項に記載の非水電解質二次電池用負極。
【請求項７】
請求項１〜６のいずれか１項に記載の負極、正極、前記負極と前記正極との間に介在するセパレータ、および非水電解質を具備する非水電解質二次電池。
【請求項８】
（i）比表面積Ｘが４〜６ｍ2／ｇである黒鉛粒子と、水と、前記水に溶解した水溶性高分子と、を混合し、得られた混合物を乾燥させて、比表面積Ｙが２．９〜４．３ｍ2／ｇであり、かつＹ／Ｘが０．６〜０．８を満たす乾燥混合物を得る工程、
（ii）前記乾燥混合物と、結着剤と、分散媒と、を混合し、負極合剤スラリーを調製する工程、
（iii）前記負極合剤スラリーを、負極芯材に塗布し、乾燥させて、塗膜を形成する工程、および
（iv）前記塗膜を、線圧４０〜６０ｋｇｆ／ｃｍで圧延して、負極合剤層を形成する工程を含む、非水電解質二次電池用負極の製造方法。 
【請求項９】
前記結着剤の量が、前記黒鉛粒子１００重量部あたり、０．４〜１．５重量部であり、
前記水溶性高分子の量が、前記黒鉛粒子１００重量部あたり、０．５〜２．５重量部である、請求項８記載の非水電解質二次電池用負極の製造方法。
【請求項１０】
前記水溶性高分子が、セルロース誘導体である、請求項８または９記載の非水電解質二次電池用負極の製造方法。
【請求項１１】
前記結着剤が、平均粒径０．１〜０．３μｍの粒子状であり、かつゴム弾性を有する、請求項８〜１０のいずれか１項に記載の非水電解質二次電池用負極の製造方法。
【手続補正３】
【補正対象書類名】図面
【補正対象項目名】全図
【補正方法】変更
【補正の内容】
【図１】
2011080884.tif 000012
【図２】
2011080884.tif 000013
【図３】
2011080884.tif 000014
【国際調査報告】
2011080884.tif 000015
2011080884.tif 000016
2011080884.tif 000017
2011080884.tif 000018